(57)【要約】【課題】ヤーン層の劣化または破損の抑制を通じて、品質が損なわれてしまうことがない水底布設長尺体を提供する。【解決手段】コア材と、コア材の外周側に配される複数の金属線材によって形成された金属外装部と、金属外装部の外周を覆う防食層と、防食層の外周に装着されるヤーン層と、ヤーン層の外周を覆う樹脂外層と、を備えて水底布設長尺体を構成する。【選択図】図１
2019211052.tif 000002
【特許請求の範囲】
【請求項１】
コア材と、
前記コア材の外周側に配される複数の金属線材によって形成された金属外装部と、
前記金属外装部の外周を覆う防食層と、
前記防食層の外周に装着されるヤーン層と、
前記ヤーン層の外周を覆う樹脂外層と、
を備える水底布設長尺体。
【請求項２】
前記樹脂外層は、前記防食層とは異なる材料によって形成されている
請求項１に記載の水底布設長尺体。
【請求項３】
前記樹脂外層の層厚は、前記防食層の層厚よりも薄い
請求項１または２に記載の水底布設長尺体。
【請求項４】
前記樹脂外層の形成材料は、前記防食層の形成材料よりも低い粘度を有する
請求項１から３のいずれか１項に記載の水底布設長尺体。
【請求項５】
前記樹脂外層の形成材料は、前記防食層の形成材料よりも速い硬化速度を有する
請求項１から４のいずれか１項に記載の水底布設長尺体。
【請求項６】
前記樹脂外層の表面は、前記防食層の表面よりも高い視認性を有する
請求項１から５のいずれか１項に記載の水底布設長尺体。
【発明の詳細な説明】
【技術分野】
【０００１】
本発明は、水底布設長尺体に関する。
【背景技術】
【０００２】
例えば、本土と離島との間、または、離島と離島との間には、海底ケーブル用または海底パイプライン用の水底布設長尺体が布設（埋設を含む）されることがある。水底布設長尺体としては、ポリエチレン管の外周に、内圧補強用ステンレステープを巻き付け、その外周に防食用テープ巻層を設け、さらにその外周に外傷防止用の亜鉛鍍金鉄線を撚り合わせ、その外周に防食塗料塗布層を介してポリエチレンヤーン層を設けた構成のものが知られている（例えば、特許文献１参照）。
【先行技術文献】
【特許文献】
【０００３】
【特許文献１】特開２００３−５１２１６号公報
【発明の概要】
【発明が解決しようとする課題】
【０００４】
しかしながら、上述した従来構成の水底布設長尺体は、例えば、当該水底布設長尺体の製造から布設までの間の屋外保管時に、最外層のポリエチレンヤーン層が紫外線の影響で劣化してしまうおそれがある。また、製造時の初期不良や保管時のトラブル等により、ポリエチレンヤーン層に破損が生じて当該ポリエチレンヤーン層が散けてしまうといったことも起こり得る。このようなポリエチレンヤーン層の劣化または破損は、水底布設長尺体の品質が損なわれることに繋がり得るため、その発生を抑制すべきである。
【０００５】
本発明は、ヤーン層の劣化または破損の抑制を通じて、品質が損なわれてしまうことがない水底布設長尺体を提供することを目的とする。
【課題を解決するための手段】
【０００６】
本発明の一態様によれば、
管状のコア材と、
前記コア材の外周側に配される複数の金属線材によって形成された金属外装部と、
前記金属外装部の外周を覆う防食層と、
前記防食層の外周に装着されるヤーン層と、
前記ヤーン層の外周を覆う樹脂外層と、
を備える水底布設長尺体が提供される。
【発明の効果】
【０００７】
本発明によれば、ヤーン層の劣化または破損の抑制を通じて、品質が損なわれてしまうことがない水底布設長尺体を提供することができる。
【図面の簡単な説明】
【０００８】
【図１】本発明の一実施形態に係る水底布設長尺体の構成例を示す斜視図である。
【発明を実施するための形態】
【０００９】
＜本発明の一実施形態＞
（１）水底布設長尺体の構成
まず、本発明の一実施形態に係る水底布設長尺体の構成例について、図１を参照しながら説明する。
図１は、本発明の一実施形態に係る水底布設長尺体の構成例を示す斜視図である。
【００１０】
本実施形態で説明する水底布設長尺体１０は、例えば、電力、通信（光通信を含む）用の海底ケーブル、または、送水、送油、送ガス用の海底パイプラインとして用いられるものである。そのために、水底布設長尺体１０は、本土と離島との間、または、離島と離島との間に布設（埋設を含む）される長尺体として構成されている。さらに詳しくは、水底布設長尺体１０は、図１に示すように、管状のコア材１１と、内圧補強用テープ層１２と、防食用テープ層１３と、金属外装部１４と、防食塗料層１５と、ヤーン層１６と、樹脂外層１７とを備えており、これらが長尺方向と直交する径方向の内周側から外周側に向けて順に配されて構成されている。なお、防食塗料層１５については、単に「防食層」ということもある。また、ヤーン層１６については、「ヤーン巻層」ということもある。
【００１１】
コア材１１は、水底布設長尺体１０の核（コア）となる部材で、長期耐水性および機械的強度に優れた樹脂材を管状に押し出し成形して形成されている。具体的には、例えば、ポリエチレン材を押し出し成形したポリエチレン管によってコア材１１を構成することが考えられる。ただし、他の樹脂材、例えば、ポリ塩化ビニル（ＰＶＣ）材を押し出し成形して、コア材１１を構成しても構わない。
【００１２】
内圧補強用テープ層１２は、必要に応じてコア材１１の外周に配されるもので、コア材１１に加わる内圧を補強するために金属製のテープ材（例えばステンレステープ）が巻き付けられて構成されたものである。
防食用テープ層１３は、必要に応じて内圧補強用テープ層１２の外周に配されるもので、防食または座床（クッション）のために樹脂製のテープ材（例えばポリプロピレンテープまたはポリプロピレンヤーン）が巻き付けられて構成されたものである。
【００１３】
金属外装部１４は、内圧補強用テープ層１２の外周（すなわち、コア材１１の外周側）に配されるもので、外傷防止用の複数の金属線材を撚り合わせて形成されている。具体的には、例えば、金属線材の一例である亜鉛鍍金鉄線を複数本撚り合わせてコア材１１の外周側を覆うように配することで、金属外装部１４が構成されている。
金属線材の撚り合わせは、右撚り（Ｚ撚り）または左撚り（Ｓ撚り）のいずれであってもよい。また、金属外装部１４は、金属線材を一重に撚り合わせたものであってもよいし、多重（例えば二重）に撚り合わせたものであってもよい。金属線材を多重に撚り合わせる場合には、内側と外側の撚り方向を互いに逆向きにしてもよい。逆向きにすることで、水底布設長尺体１０に加わるトルクを相殺させて大きな捩れが生じるのを抑制でき、これによりコア材１１の座屈破壊を防止できるからである。
金属外装部１４を構成する金属線材は、有限長さの線材の端縁同士が溶接等によって接続されて用いられ、これにより水底布設長尺体１０の全長にわたって延伸するように配されている。溶接等による接続箇所は、例えば、金属線材が亜鉛鍍金鉄線であれば、亜鉛鍍金をスプレーするといったように、部分的な防食処理が施されている。
なお、金属外装部１４を構成する金属線材は、外傷防止に寄与するものであれば、亜鉛鍍金鉄線ではなく、他の金属（例えば銅材）からなるものであっても構わない。
【００１４】
防食塗料層１５は、金属外装部１４の外周を覆うように防食塗料が塗布されて形成されている。防食塗料層１５を構成する防食塗料としては、例えば、アスファルトまたはアスファルト混合物を用いることが考えられる。なお、防食塗料層１５は、金属外装部１４の防食に寄与するものであれば、アスファルト等ではなく、他の塗料または塗布材を用いて構成されたものであっても構わない。
【００１５】
ヤーン層１６は、水底布設長尺体１０の全体の座床（保護クッション）用として、防食塗料層１５の外周に装着されるものである。さらに詳しくは、高分子化合物からなる紐状の樹脂材（ヤーン）を織物状に編んで形成されたものを、防食塗料層１５の外周に巻き付けるように配して構成されたものである。具体的には、ヤーン層１６として、例えば、紐状のポリプロピレン（ＰＰ）材を織物状に編んで形成されたポリプロピレンヤーンを用いることが考えられる。ただし、これに限られることはなく、例えば、ポリエチレン（ＰＥ）材を編んで形成されたポリエチレンヤーンを用いるといったように、他の樹脂材を用いてヤーン層１６を構成しても構わない。
【００１６】
樹脂外層１７は、ヤーン層１６の外周を覆うように配されたものである。この樹脂外層１７については、詳細を後述する。
【００１７】
（２）水底布設長尺体の使用態様
続いて、上述した構成の水底布設長尺体１０の使用態様について説明する。
【００１８】
水底布設長尺体１０は、工場で製造された後、例えばドラムに巻き付けられた状態で、工場の屋外にて保管される。その後、工場から出荷されると、水底布設長尺体１０は、ドラムに巻き付けられた状態のまま、布設用の船舶に搭載される。そして、ドラムを搭載した船舶は、水底布設長尺体１０の布設予定箇所に沿って航行する。このとき、船舶上では、ドラムから水底布設長尺体１０が繰り出され、その繰り出された水底布設長尺体１０が海底面に送られる。これにより、水底布設長尺体１０は、本土と離島との間、または、離島と離島との間において、海底面に沿うように布設（埋設を含む）されることになる。
【００１９】
このように、水底布設長尺体１０は、工場での製造から布設までの間の屋外保管を経た後に、海底面に布設されて用いられることが一般的である。その場合に、水底布設長尺体１０については、以下に述べる第１〜第３の少なくとも１つの問題が生じ得る、という知見を本願の発明者は得るに至った。
【００２０】
（第１の点）
水底布設長尺体１０は、布設時若しくは布設後に作用する張力に対抗するために、または、布設後に船舶からの投錨による外傷から防護するために、複数の金属線材によって形成される金属外装部１４を備えて構成されている。金属外装部１４については、その外周を覆うように防食塗料層１５が配されている。
【００２１】
ところが、防食塗料層１５が配されていても、金属外装部１４の防食という点では、必ずしも十分ではない、という知見を本願の発明者は得るに至った。
本来であれば、防食塗料層１５が配されていれば、金属外装部１４が十分に防食されるはずである。ただし、金属外装部１４を構成する金属線材は、溶接等によって接続されて用いられる。そのため、例えば、金属線材が亜鉛鍍金鉄線であれば、溶接熱によって亜鉛鍍金が融けてしまい、接続箇所の鉄線が露出してしまうことから、接続箇所に亜鉛鍍金をスプレーするといったように、部分的な防食処理が必要となる。このような部分的な防食処理は、亜鉛鍍金鉄線に元々施されている亜鉛鍍金に比べると、十分な被膜を形成することができない。したがって、部分的な防食処理を施した接続箇所については、金属外装部１４の外周に防食塗料層１５を配した場合であっても、それだけでは防食が不十分であるおそれが生じてしまう。
【００２２】
つまり、金属外装部１４については、その外周に防食塗料層１５を配しただけでは、防食が不十分であるおそれが生じてしまう。このことは、上述した水底布設長尺体１０の使用態様を通じてはじめて顕在化した問題であり、本願の発明者が新規に顕在化させた知見である。
【００２３】
（第２の点）
水底布設長尺体１０は、工場での製造から海底面への布設までの間、屋外にて保管される。そのため、屋外での保管中における紫外線の影響で、座床用として装着されたヤーン層１６が劣化してしまうおそれがある。ヤーン層１６は、座床用として装着されるものであるため、クッション性やコスト面等を考慮すると、高分子化合物からなる樹脂材を編んで形成されたものであることが好ましく、耐候性を有する他の材料からなるものに置換することは現実的ではない。
【００２４】
つまり、ヤーン層１６については、高分子材料によって形成されていることから、屋外保管中における紫外線の影響で、変形、変色、変質等の劣化が生じてしまうおそれがある。このようなヤーン層１６の劣化は、水底布設長尺体１０の品質が損なわれることに繋がり得るため、その発生を抑制すべきである。
【００２５】
（第３の点）
水底布設長尺体１０は、工場で製造される工業製品であるため、製造時の初期不良が発生することがある。具体的には、製造時の初期不良により、ヤーン層１６に破損が生じて、当該ヤーン層１６が散けてしまうといったことが起こり得る。ヤーン層１６の破損は、製造時の初期不良のみならず、例えば、水底布設長尺体１０の保管時のトラブル（例えば、水底布設長尺体１０を取り扱う作業時の不備）によっても起こり得る。ヤーン層１６が破損して散けてしまうと、その修理に非常に多くの時間を要することになり、水底布設長尺体１０の生産性が損なわれることに繋がり得る。
【００２６】
つまり、ヤーン層１６については、破損が生じて散けてしまうと、座床用として機能するためのクッション性が損なわれてしまうおそれがある。また、破損の修理には、非常に多くの時間を要することになり、水底布設長尺体１０の生産性が損なわれることに繋がり得る。これらのことは、広義に捉えると、水底布設長尺体１０の品質が損なわれることに相当すると言えることから、その発生を抑制すべきである。
【００２７】
（３）樹脂外層の詳細
本実施形態で説明する水底布設長尺体１０は、以上に説明した本願の発明者が得た知見に基づいて案出されたものであり、ヤーン層１６の外周を覆うように樹脂外層１７が配されて構成されたものである。
以下、樹脂外層１７について、その詳細を具体的に説明する。
【００２８】
（樹脂外層の機能）
まず、樹脂外層１７の機能について説明する。
【００２９】
樹脂外層１７は、ヤーン層１６の外周を覆うように配されており、水底布設長尺体１０の外表面を構成するものである。したがって、樹脂外層１７は、「最外層」と言い換えることができる。また、樹脂外層１７は、ヤーン層１６の外周を覆うことから、「被覆層」と言い換えることもできる。
【００３０】
ところで、樹脂外層１７は、防食塗料層１５だけでは金属外装部１４の防食が不十分であること（第１の点）を鑑み、これを補うべくヤーン層１６の外周側を覆うように配されている。したがって、樹脂外層１７は、金属外装部１４の防食を補い得る防水性を有して構成されていることが好ましい。防水性を有するために、樹脂外層１７については、例えば、ヤーン層１６の外周に防食塗料を塗布して形成することが考えられる。なお、樹脂外層１７を構成する防食塗料については、詳細を後述する。
このように、防食塗料の塗布によって形成されている場合、樹脂外層１７については、「外側防食塗料層」または「第２防食塗料層」と言い換えることができる。
【００３１】
また、樹脂外層１７は、紫外線の影響によりヤーン層１６が劣化し得ること（第２の点）を鑑み、その劣化を抑制すべくヤーン層１６の外周側を覆うように配されている。したがって、樹脂外層１７は、ヤーン層１６への紫外線の到達を遮断し得る遮光性を有して構成されていることが好ましい。
このように、遮光性を有して構成されている場合、樹脂外層１７については、「遮光層」または「紫外線遮断層」と言い換えることができる。
【００３２】
また、樹脂外層１７は、ヤーン層１６が破損して散けてしまうといったことが起こり得ること（第３の点）を鑑み、その発生を抑制すべくヤーン層１６の外周側を覆うように配されている。したがって、樹脂外層１７は、ヤーン層１６が散けない程度に当該ヤーン層１６を保護する強度を有して構成されていることが好ましい。
このように、ヤーン層１６の外周を覆って当該ヤーン層１６を保護する場合、樹脂外層１７については、「保護層」と言い換えることができる。
【００３３】
さらに、樹脂外層１７は、防水性、遮光性および保護強度を有することに加えて、クッション性（弾性）、被覆性、硬化性（速乾性）、識別性（視認性）に優れていることが好ましい。
【００３４】
樹脂外層１７が覆うヤーン層１６は、座床用として装着されるものである。そのため、樹脂外層１７は、ヤーン層１６の座床用としての機能を損なわれることがないようにすべく、そのヤーン層１６に柔軟に追従するクッション性（弾性）を有していることが好ましい。
【００３５】
また、樹脂外層１７が覆うヤーン層１６は、紐状材料を編んで形成されており、凹凸状の表面を有している。このような表面を有するヤーン層１６を確実に被覆するために、樹脂外層１７は、凹凸状表面の全面にわたって行き渡り、かつ、行き渡った後に空隙等が生じないような被覆性を有していることが好ましい。具体的には、例えば、防食塗料を塗布して樹脂外層１７を形成する場合であれば、防食塗料として塗布時（硬化前）には低粘度であるものを用いることで、十分な被覆性を確保することが考えられる。
【００３６】
また、水底布設長尺体１０の生産性向上を図る上では、樹脂外層１７は、優れた硬化性（速乾性）を有していることが好ましい。具体的には、例えば、防食塗料を塗布して樹脂外層１７を形成する場合であれば、防食塗料として速乾性を有したものを用いることで、樹脂外層１７を形成する工程の迅速化が図れるようになる。
【００３７】
また、樹脂外層１７は、水底布設長尺体１０の最外層を構成するものである。そのため、樹脂外層１７は、水底布設長尺体１０を布設する際または布設後に海底面等と容易に見分けられるようにすべく、識別性（視認性）に優れていることが好ましい。具体的には、例えば、樹脂外層１７の外表面の明度、彩度または色相の少なくとも一つについて、水底布設長尺体１０が布設される環境の海底面等と大きく相違させることで、十分な識別性を確保することが考えられる。また、例えば、樹脂外層１７の外表面を複数色で着色するとともに、それぞれの色の明度、彩度または色相の少なくとも一つを大きく相違させることで、十分な識別性を確保することも考えられる。さらには、例えば、ヤーン層１６の表面の明度、彩度、色相等が識別性（視認性）に優れている場合であれば、樹脂外層１７は、その識別性を阻害しないようにすべく、高い光透過率を有して構成されたものであってもよい。つまり、樹脂外層１７は、ヤーン層１６を覆った状態で優れた識別性を発揮するものであればよい。
【００３８】
（樹脂外層の形成材料）
続いて、上述の機能を有する樹脂外層１７の形成材料について説明する。
【００３９】
上述したように、樹脂外層１７は、防食塗料を塗布して形成することが考えられる。防食塗料を用いれば、樹脂外層１７について、必要十分な防水性を確保できるからである。また、防食塗料を塗布して連続性のある被膜を形成することで、遮光性および保護強度についても、必要十分に確保することもできる。
【００４０】
しかも、防食塗料を用いれば、ヤーン層１６の外周に防食塗料を塗布した後、その防食塗料を乾燥（硬化）させることによって、樹脂外層１７を形成することができる。したがって、例えば樹脂材料の押出成型等によって樹脂外層１７を形成する場合に比べると、樹脂外層１７の形成工程の容易化が図れる。
【００４１】
ただし、樹脂外層１７を構成する防食塗料（以下「第２防食塗料」ともいう。）は、防食塗料層１５を構成する防食塗料（以下「第１防食塗料」ともいう。）とは異なる種類のものである。つまり、樹脂外層１７は、防食塗料層１５とは異なる材料によって形成されている。樹脂外層１７と防食塗料層１５とでは、有しているべき機能（すなわち、求められる機能）が異なるからである。
【００４２】
（樹脂外層と防食塗料層との相違点）
第１防食塗料と第２防食塗料とが異なる種類であることに伴い、樹脂外層１７と防食塗料層１５との間には、以下のような相違点が存在する。
【００４３】
樹脂外層１７の層厚（被膜厚さ）は、防食塗料層１５の層厚よりも薄く形成されている。樹脂外層１７は、防食塗料層１５による防食機能を補うための補助的なものであることから、層厚が防食塗料層１５より薄くても、必要十分な防水性を確保することができる。しかも、樹脂外層１７は、層厚が薄いほうが、ヤーン層１６に柔軟に追従するクッション性（弾性）を持たせる上では好ましい。さらに、樹脂外層１７は、層厚が薄いほうが、塗布後に短時間で乾燥（硬化）させる上でも好ましい。したがって、樹脂外層１７は、防食塗料層１５よりも層厚が薄く、遮光性および保護強度を必要十分に確保し得る程度の厚さで形成されている。
【００４４】
樹脂外層１７の形成材料である第２防食塗料は、防食塗料層１５の形成材料である第１防食塗料よりも、低い粘度を有している。例えば、第１防食塗料としては、防食塗料層１５が金属外装部１４の外周を直接的に覆うことから、高い防食機能を確保すべく、比較的粘度の高いアスファルトまたはアスファルト混合物が用いられる。一方、第２防食塗料については、樹脂外層１７が防食塗料層１５の防食機能を補うものであることから、第２防食塗料より低粘度であっても、必要十分な防水性を確保することができる。それよりも、第２防食塗料については、ヤーン層１６の凹凸状表面を確実に被覆するために、塗布時（硬化前）には低粘度であり、これにより十分な被覆性を確保し得ることが好ましい。したがって、樹脂外層１７は、第１防食塗料よりも低粘度の第２防食塗料を用いて形成されている。
【００４５】
樹脂外層１７の形成材料である第２防食塗料は、防食塗料層１５の形成材料である第１防食塗料よりも、速い硬化速度を有している。第２防食塗料によって形成される樹脂外層１７は、水底布設長尺体１０の最外層を構成するものである。そのため、塗布した第２防食塗料が硬化するか否かは、製造される水底布設長尺体１０の取り扱いに大きな影響を及ぼす。つまり、水底布設長尺体１０の生産性向上を図りつつ、製造された水底布設長尺体１０を容易に取り扱い得るようにする上では、樹脂外層１７は、優れた硬化性（速乾性）を有していることが好ましい。したがって、樹脂外層１７は、第１防食塗料よりも速い硬化速度を有する第２防食塗料を用いて形成されている。
【００４６】
樹脂外層１７の表面は、防食塗料層１５の表面よりも高い視認性を有している。例えば、第１防食塗料としては、アスファルトまたはアスファルト混合物が用いられる。そのため、第１防食塗料によって形成される防食塗料層１５の表面は、黒色に近く、明度および彩度のいずれも非常に低いものとなる。このような表面では、海底面等への布設時または布設後の識別性（視認性）が不十分となるおそれがある。一方、第２防食塗料については、第１防食塗料に比べて、塗布後に十分な識別性（視認性）を確保することができる。したがって、第２防食塗料によって形成される樹脂外層１７は、防食塗料層１５よりも表面の視認性が高いものとなり、その結果として水底布設長尺体１０を布設する際または布設後に海底面等と容易に見分けられるようになる。
【００４７】
（第２防食塗料の詳細）
樹脂外層１７の形成材料である第２防食塗料としては、当該樹脂外層１７が上述した機能を有し、かつ、当該樹脂外層１７と防食塗料層１５との間に上述した相違点が存在することになる種類の塗料を、適宜選択して用いればよい。
【００４８】
ただし、既存の種類の塗料では、第２防食塗料として適したものがないことも考えられる。その場合には、複数種類の塗料を適宜混合して、第２防食塗料として用いるようにしても構わない。
【００４９】
ここで、複数種類の塗料を混合して得られる第２防食塗料について具体的に説明する。
第２防食塗料としては、例えば、以下に説明する第１塗料、第２塗料および第３塗料を混合して構成されたものを用いる。
【００５０】
第１塗料としては、例えば、炭化水素樹脂を主要素とし、これを溶剤に配合して構成されたものが挙げられる。さらに具体的には、脂肪族系炭化水素樹脂、脂肪族／芳香族系炭化水素樹脂、酸変性脂肪族系炭化水素樹脂、水添樹脂族系炭化水素樹脂または水添芳香族変性脂環族系炭化水素樹脂の中から１種または２種以上を主要素として用いたものが挙げられる。このような構成の第１塗料を含むことで、第２防食塗料は、樹脂外層１７に防水性、遮光性および保護強度を付与し得るものとなる。
【００５１】
第２塗料としては、例えば、非結晶性オレフィン樹脂を主要素とし、これを溶剤に配合して構成されたものが挙げられる。このような構成の第２塗料を含むことで、第２防食塗料は、樹脂外層１７にクッション性（弾性）および被覆性を付与し得るものとなる。
【００５２】
第３塗料としては、例えば、低分子量ポリエチレンワックスを主要素とし、これを溶剤に配合して構成されたものが挙げられる。このような構成の第３塗料を含むことで、第２防食塗料は、硬化速度を速めて速乾性を付与することが可能となる。また、第３塗料の配合比率により、第２防食塗料については、粘度調整を行うことが可能となり、その結果として樹脂外層１７に優れた被覆性を付与し得るものとなる。さらには、第３塗料を含むことで、第２防食塗料は、第１防食塗料とは異なる明度、彩度および色相を有したもの、またはヤーン層１６の識別性を阻害しない程度の光透過率を有したものとなり、その結果として樹脂外層１７に優れた識別性（視認性）を付与し得るものとなる。
【００５３】
なお、ここでは、第２防食塗料が第１塗料、第２塗料および第３塗料を混合して構成された場合を例に挙げたが、第２防食塗料は、単一の塗料によって構成されたものであってもよいし、２種類の塗料を混合して構成されたものであってもよいし、４種類以上の塗料を混合して構成されたものであってもよい。さらには、各種類の塗料の混合比についても、特に限定されるものではなく、必要に応じて適宜調整されたものであればよい。
【００５４】
以上に説明した第２防食塗料をヤーン層１６の外周に塗布して樹脂外層１７を構成すれば、その樹脂外層１７は、防水性をはじめとする上述した各機能を有し、かつ、防食塗料層１５との間に上述した相違点が存在するものとなる。
【００５５】
（４）本実施形態に係る効果
本実施形態によれば、以下に示す１つまたは複数の効果を奏する。
【００５６】
（ａ）本実施形態によれば、ヤーン層１６の外周を覆う樹脂外層１７を備えて水底布設長尺体１０が構成されている。ヤーン層１６の外周が樹脂外層１７によって覆われていれば、水底布設長尺体１０が屋外保管される場合であっても、ヤーン層１６への紫外線の到達を遮断することができる。したがって、ヤーン層１６が高分子材料によって形成されていても、紫外線の影響でヤーン層１６に変形、変色、変質等の劣化が生じてしまうのを抑制することができる。つまり、ヤーン層１６の劣化を抑制することで、水底布設長尺体１０の品質が損なわれてしまうのを未然に防止することができる。
【００５７】
また、本実施形態によれば、ヤーン層１６の外周が樹脂外層１７によって覆われているので、例えば製造時の初期不良によりヤーン層１６に破損が生じた場合であっても、これによりヤーン層１６が散けてしまうのを抑制することができる。しかも、ヤーン層１６を樹脂外層１７で覆うことで、例えば水底布設長尺体１０の保管時のトラブルがあった場合でも、ヤーン層１６の破損が生じ難くなる。つまり、本実施形態によれば、樹脂外層１７の存在により、ヤーン層１６に破損が生じて散けてしまうのを抑制できる。したがって、ヤーン層１６のクッション性が損なわれてしまうことがなく、また、破損の修理のために水底布設長尺体１０の生産性が損なわれてしまうこともないので、水底布設長尺体１０の品質が損なわれてしまうのを未然に防止することができる。
【００５８】
以上のように、本実施形態によれば、ヤーン層１６の劣化または破損の抑制を通じて、品質が損なわれてしまうことがない水底布設長尺体１０を提供することができる。
【００５９】
（ｂ）本実施形態によれば、ヤーン層１６の外周を覆う樹脂外層１７を備えて水底布設長尺体１０が構成されている。さらに詳しくは、水底布設長尺体１０は、金属外装部１４を覆う防食塗料層１５の外周にヤーン層１６が巻かれているとともに、そのヤーン層１６の外周を覆うように樹脂外層１７が配されて構成されている。そのため、水底布設長尺体１０では、金属外装部１４の防食について、防食塗料層１５によって直接的に行われることに加え、樹脂外層１７によっても間接的に補われる。
したがって、本実施形態によれば、例えば、金属外装部１４が金属線材の接続箇所を有しており、その接続箇所の防食が防食塗料層１５だけでは不十分であるおそれがあっても、樹脂外層１７によって補われることから、金属外装部１４の防食が必要十分なものとなる。つまり、金属外装部１４における金属線材の接続箇所に腐食等の劣化が生じてしまうのを未然に防止することができる。
以上のように、本実施形態によれば、金属外装部１４の劣化の抑制を通じて、品質が損なわれてしまうことがない水底布設長尺体１０を提供することができる。
【００６０】
（ｃ）本実施形態によれば、樹脂外層１７は、防食塗料層１５とは異なる材料によって形成されている。したがって、樹脂外層１７については、防食塗料層１５とは異なる特性のもの（すなわち、防食塗料層１５とは異なる機能を有したもの）として構成することができる。
具体的には、本実施形態で説明したように、防食塗料層１５および樹脂外層１７のいずれもが防水性を有する防食塗料によって形成されている場合であっても、それぞれが防食塗料として互いに異なる種類のものを用いることができる。これにより、樹脂外層１７については、防水性に加えて、例えば、遮光性、保護強度、クッション性（弾性）、被覆性、硬化性（速乾性）、識別性（視認性）等を有したものとして構成することが実現可能となる。
【００６１】
（ｄ）本実施形態によれば、樹脂外層１７の層厚（被膜厚さ）が、防食塗料層１５の層厚よりも薄く形成されている。したがって、樹脂外層１７については、必要十分な防水性を確保しつつ、ヤーン層１６に柔軟に追従するクッション性（弾性）を持たせる上で非常に好ましいものとなり、さらには、塗布後に短時間で乾燥（硬化）させる上でも非常に好ましいものとなる。
【００６２】
（ｅ）本実施形態によれば、樹脂外層１７の形成材料である第２防食塗料は、防食塗料層１５の形成材料である第１防食塗料よりも、低い粘度を有している。したがって、樹脂外層１７については、ヤーン層１６が有する凹凸状表面に容易に塗布することができ、しかもその凹凸状表面を確実に被覆することができるため、ヤーン層１６に対する十分な被覆性を確保する上で非常に好ましいものとなる。
【００６３】
（ｆ）本実施形態によれば、樹脂外層１７の形成材料である第２防食塗料は、防食塗料層１５の形成材料である第１防食塗料よりも、速い硬化速度を有している。したがって、樹脂外層１７については、防食塗料層１５に比べて優れた硬化性（速乾性）を有することになり、水底布設長尺体１０の生産性向上を図りつつ、製造された水底布設長尺体１０を容易に取り扱い得るようにする上で非常に好ましいものとなる。
【００６４】
（ｇ）本実施形態によれば、防食塗料層１５の表面よりも高い視認性を有している。したがって、樹脂外層１７については、水底布設長尺体１０を布設する際または布設後に海底面等と容易に見分けられるようになる。つまり、海底面等への布設時または布設後の識別性（視認性）が不十分となってしまうのを未然に回避することができる。
【００６５】
（ｈ）本実施形態によれば、樹脂外層１７の形成材料である第２防食塗料は、複数種類の塗料を混合して構成されている。したがって、樹脂外層１７に所望の特性または機能を与えることが容易かつ適切に実現可能となる。
【００６６】
＜本発明の他の実施形態＞
以上、本発明の実施形態について具体的に説明したが、本発明は上述の実施形態に限定されるものではなく、その要旨を逸脱しない範囲で種々変更可能である。
【００６７】
例えば、上述の実施形態では、水底布設長尺体１０として海底ケーブル用または海底パイプライン用のものを例に挙げたが、これに限定されることはなく、水底に布設されて用いられる長尺状のものであれば、全く同様に本発明の技術的思想を適用することができる。
【００６８】
＜本発明の好ましい態様＞
以下、本発明の好ましい態様について付記する。
【００６９】
（付記１）
本発明の一態様によれば、
コア材と、
前記コア材の外周側に配される複数の金属線材によって形成された金属外装部と、
前記金属外装部の外周を覆う防食層と、
前記防食層の外周に装着されるヤーン層と、
前記ヤーン層の外周を覆う樹脂外層と、
を備える水底布設長尺体が提供される。
【００７０】
（付記２）
好ましくは、
前記樹脂外層は、前記防食層とは異なる材料によって形成されている
付記１に記載の水底布設長尺体が提供される。
【００７１】
（付記３）
好ましくは、
前記樹脂外層の層厚は、前記防食層の層厚よりも薄い
付記１または２に記載の水底布設長尺体が提供される。
【００７２】
（付記４）
好ましくは、
前記樹脂外層の形成材料は、前記防食層の形成材料よりも低い粘度を有する
付記１から３のいずれか１つに記載の水底布設長尺体が提供される。
【００７３】
（付記５）
好ましくは、
前記樹脂外層の形成材料は、前記防食層の形成材料よりも速い硬化速度を有する
付記１から４のいずれか１つに記載の水底布設長尺体が提供される。
【００７４】
（付記６）
好ましくは、
前記樹脂外層の表面は、前記防食層の表面よりも高い視認性を有する
付記１から５のいずれか１つに記載の水底布設長尺体が提供される。
【００７５】
（付記７）
好ましくは、
前記樹脂外層は、防食塗料によって形成されている
付記１から６のいずれか１つに記載の水底布設長尺体が提供される。
【００７６】
（付記８）
好ましくは、
前記防食塗料は、複数種類の塗料を混合して構成されている
付記７に記載の水底布設長尺体が提供される。
【符号の説明】
【００７７】
１０  水底布設長尺体
１１  コア材
１２  内圧補強用テープ層
１３  防食用テープ層
１４  金属外装部
１５  防食塗料層
１６  ヤーン層
１７  樹脂外層
【図１】
2019211052.tif 000003